(57)【特許請求の範囲】
【請求項１】
下記成分（Ａ）〜（Ｄ）を含有することを特徴とするエチレン−α−オレフィン−非共役ジエン系共重合ゴム組成物。
（Ａ）エチレン−α−オレフィン−非共役ジエン系共重合ゴム
（Ｂ）デカメチレンジカルボン酸ジサリチロイルヒドラジドおよびヒンダードアミン系光安定剤からなる群から選ばれた少なくとも１種の化合物
（Ｃ）ｐ，ｐ’−ジベンゾイルキノンジオキシム
（Ｄ）有機過酸化物
【請求項２】
（Ａ）成分１００重量部当たり、（Ｂ）成分を０．１〜１０重量部、（Ｃ）成分を１〜５重量部、（Ｄ）成分を１〜２０重量部配合してなる請求項１に記載のゴム組成物。
【請求項３】
カーボンブラックを、（Ａ）成分１００重量部当たり、１０〜２００重量部配合してなる請求項２に記載のゴム組成物。
【請求項４】
（Ａ）成分の構成単位であるエチレン／α−オレフィンのモル比が、８５／１５〜６０／４０である請求項１〜３のいずれか１項に記載のゴム組成物。
【請求項５】
（Ａ）成分の構成単位である非共役ジエンの量が、ヨウ素価表示で５〜２０である請求項１〜４のいずれか１項に記載のゴム組成物。
【請求項６】
請求項１〜５のいずれか１項に記載のゴム組成物を加硫してなる加硫ゴム。
【発明の詳細な説明】
【０００１】
【発明の属する技術分野】
本発明は、圧縮永久歪と耐熱性と機械強度に優れ、かつブルームが発生せず外観にも優れた加硫ゴムを与えるゴム組成物に関する。
【０００２】
【従来の技術】
従来、圧縮永久歪および耐熱性に優れる加硫ゴムを得るために、エチレン−プロピレンゴム（ＥＰＭ）およびエチレン−プロピレン−非共役ジエンゴム（ＥＰＤＭ）で代表されるエチレン−α−オレフィン系共重合ゴムを配合したゴム組成物が広く使用されている。
一方、エチレン−α−オレフィン系共重合ゴムを配合したゴム組成物は、有機過酸化物を用いて加硫して、加硫ゴムを得ている。そして、加硫ゴムの耐熱性をさらに向上させるために、老化防止剤を用いることが技術常識となっている。ところが、老化防止剤を用いた場合、有機過酸化物を用いて加硫された加硫ゴムの特長である圧縮永久歪および強度に優れていることが損なわれる問題があった。
【０００３】
また、老化防止剤として、特開平６―２２０２６６号公報に記載のイルガノックスＭＤ１０２４などを用いた場合、圧縮永久歪と強度が劣ることはないが、加硫ゴム表面にブルームが認められ実用的でなかった。
【０００４】
【発明が解決しようとする課題】
本発明の目的は、エチレン−α−オレフィン系共重合体ゴムを主成分とするゴム組成物を提供することであり、特に有機過酸化物により加硫して得られる加硫ゴムが圧縮永久歪および機械強度に優れるという長所が生かされており、しかも耐熱性に優れ、かつブルームが発生せず外観にも優れた加硫ゴムを与えるゴム組成物を提供することにある。
【０００５】
【課題を解決するための手段】
本発明によれば、下記のエチレン−α−オレフィン−非共役ジエン系共重合ゴム組成物および加硫ゴムが提供されて、上記目的が達成される。
（１）下記成分（Ａ）〜（Ｄ）を含有することを特徴とするエチレン−α−オレフィン−非共役ジエン系共重合ゴム組成物。
（Ａ）エチレン−α−オレフィン−非共役ジエン系共重合ゴム
（Ｂ）デカメチレンジカルボン酸ジサリチロイルヒドラジドおよびヒンダードアミン系光安定剤からなる群から選ばれた少なくとも１種の化合物
（Ｃ）ｐ，ｐ’−ジベンゾイルキノンジオキシム
（Ｄ）有機過酸化物
（２）（Ａ）成分１００重量部当たり、（Ｂ）成分を０．１〜１０重量部、（Ｃ）成分を１〜５重量部、（Ｄ）成分を１〜２０重量部配合することを特徴とする上記（１）に記載のゴム組成物。
（３）さらに、カーボンブラックを、（Ａ）成分１００重量部当たり１０〜２００重量部配合することを特徴とする上記（２）に記載のゴム組成物。
（４）（Ａ）成分の構成単位であるエチレン／α−オレフィンのモル比が、８５／１５〜６０／４０であることを特徴とする上記（１）〜（３）のいずれかに記載のゴム組成物。
（５）（Ａ）成分の構成単位である非共役ジエンの量が、ヨウ素価表示で５〜２０であることを特徴とする上記（１）〜（４）のいずれかに記載のゴム組成物。
（６）上記（１）〜（５）のいずれかに記載のゴム組成物を加硫してなることを特徴とする加硫ゴム。
以下本発明を詳述するが、それにより本発明の他の目的、利点および効果が明らかとなるであろう。
【０００６】
【発明の実施の形態】
以下、本発明のエチレンとα−オレフィンと非共役ジエンからなる共重合ゴム組成物(以下、単に「ゴム組成物」ともいう)を構成する（Ａ）〜（Ｄ）の各成分につき説明する。
【０００７】
（Ａ）エチレン−α−オレフィン−非共役ジエン系共重合ゴムのα−オレフィンとしては、特に制限されないが、炭素数３〜２０のものが好ましく、炭素数３〜１０のものがより好ましい。α−オレフィンの具体例として、プロピレン、１−ブテン、１−ペンテン、１−ヘキセン、４−メチル−１−ペンテン、１−ヘプテン、５−メチル−１−ヘキセン、１−オクテン、１−ノネン、５−エチル−１−ヘキセン、１−デセン、１−ドデセン、３−メチル−１−ブテンなどが挙げられ、なかでもプロピレンが好ましく用いられる。これらのα−オレフィンは、１種単独でまたは２種以上を組み合わせて使用することができる。
【０００８】
本発明に用いられる（Ａ）エチレン−α−オレフィン−非共役ジエン系共重合ゴムは、エチレン／α−オレフィン(モル比)が好ましくは８５／１５〜６０／４０、より好ましくは８０／２０〜７０／３０である。エチレン／α−オレフィン(モル比）が８５／１５を越えると、共重合ゴムが樹脂状になり耐寒性を損ない、一方６０／４０未満では架橋が不十分となる。
【０００９】
また、エチレン−α−オレフィン−非共役ジエン系共重合ゴムの非共役ジエンは、大略生成共重合ゴムに分岐鎖を形成し得る非共役ジエンと、分岐鎖を形成し得ない非共役ジエンに分類することができる。
前者の分岐鎖を形成し得る非共役ジエンの具体例としては、ジシクロペンタジエン、２，５−ノルボルナジエン、５−ビニル−２−ノルボルネン、１，５−ヘキサジエン、１，６−ヘプタジエン、１，７−オクタジエン、１，８−ノナジエン、１，９−デカジエンなどの炭素数６〜２０の脂肪族α，ω−ジエンを挙げることができる。
【００１０】
生成共重合体に分岐鎖を形成し得ない非共役ジエンの具体例としては、５−エチリデン−２−ノルボルネン、５−メチレン−２−ノルボルネン、５−イソプロペニル−２−ノルボルネン、５−（１−ブテニル）−２−ノルボルネン、シクロオクタジエン、ビニルシクロヘキセン、１，５，９−シクロドデカトリエン、６−メチル−４，７，８，９−テトラヒドロインデン、２，２’−ジシクロペンテニル、トランス−１，２−ジビニルシクロブタン、２−メチル−１，４−ヘキサジエン、１，６−オクタジエン、１，４−ヘキサジエン、７−メチル−１，６−オクタジエン、５，７−ジメチル−１，６−オクタジエン、１，４，７−オクタトリエン、ジシクロオクタジエン、メチレンノルボルネンなどが挙げられる。
前記２種類の非共役ジエンを少なくとも１種づつ使用することが好ましい。
【００１１】
これら非共役ジエンの中では、分岐鎖形成能を有するものでは、１，９−デカジエン、およびジシクロペンタジエンが、分岐形成能を有しないものでは５−エチリデン−２−ノルボルネン、１，４−ヘキサジエン、７−メチル−１，６−オクタジエン、および５，７−ジメチル−１，６−オクタジエンがそれぞれ好ましい。
【００１２】
（Ａ）エチレン−α−オレフィン−非共役ジエン系共重合ゴムに含有される非共役ジエン成分の量は、ヨウ素価表示で、５〜２０、特には１０〜１５であることが好ましい。ヨウ素価が上記範囲にあることにより、耐熱性および圧縮永久歪共々良好な結果となる。ヨウ素価が５未満であると、加硫物の初期の耐熱性は良好であるが、時間の経過とともに耐熱性の低下が起こり、ヨウ素価が２０を越えるとやはり時間の経過とともに耐熱性の低下が起こるので、好ましくない。
【００１３】
また、（Ａ）エチレン−α−オレフィン−非共役ジエン系共重合ゴムのムーニー粘度（ＭＬ1+4 １００℃）は、１０〜３５０、特には３０〜２００であることが好ましい。
【００１４】
本発明の組成物を構成する（Ｂ）成分は、デカメチレンジカルボン酸ジサリチロイルヒドラジド（下記式（１）参照、；なお、旭電化工業（株）より商品名アデカスタブＣＤＡ−６として製造、販売されている）およびヒンダードアミン系光安定剤からなる群から選択される少なくとも１種の化合物である。上記ヒンダードアミン系光安定剤の代表的な化合物として、１−〔２−｛３−（３，５−ジ−ｔブチル−４−ヒドロキシフェニル）プロピオニルオキシ｝エチル〕−４−｛３−（３，５−ジ−ｔブチル−４−ヒドキロシフェニル）プロピオニルオキシ｝−２，２，６，６−テトラメチルピペリジン（下記式（２）参照；なお、三共（株）より商品名サノールＬＳ−２６２６として製造、販売されている）、および(１，２，２，６，６−ペンタメチル−４−ピペリジル)(トリデシル)１，２，３，４−ブタンテトラカルボキシレート（下記式（３）参照；なお、旭電化工業より商品名アデカスタブＬＡ−６２として、製造、販売されている）、およびテトラキス（２，２，６，６−テトラメチル−４−ピペリジル）１，２，３，４−ブタンテトラカルボキシレート（下記式（４）参照；なお、旭電化工業より商品名アデカスタブＬＡ−５７として、製造、販売されている）などを挙げることができる。これらは１種単独でまたは２種以上を組み合わせて使用することができる。
【００１５】
【化１】
0003840787.tif 000002
【００１６】
【化２】
0003840787.tif 000003
【００１７】
【化３】
0003840787.tif 000004
【００１８】
【化４】
0003840787.tif 000005
【００１９】
（Ｂ）成分は、数多くある薬品から選択されたものであり、前述した（Ａ）エチレン−α−オレフィン−非共役ジエン系共重合ゴムと、さらには後述する（Ｃ）成分および（Ｄ）成分からなる有機過酸化物系の架橋剤とを組み合わることによって、本発明のゴム組成物を加硫して得られる加硫ゴムは、エチレン−α−オレフィン共重合ゴムの加硫ゴムが有する優れた圧縮永久歪と強度を損なうことなく、耐熱性に優れる結果となる。
【００２０】
（Ｂ）成分の使用量は、（Ａ）共重合ゴム成分１００重量部当たり、通常０．１〜１０重量部、好ましくは１〜６重量部である。該使用量が過少な場合は老化防止性が不十分であり、該使用量が過多な場合は老化防止効果が飽和し、不経済となることがある。二種以上の化合物を混合して使用する場合の上記の量は、使用する全化合物の合計量とする。
【００２１】
本発明のゴム組成物を構成する（Ｃ）成分であるｐ，ｐ’−ジベンゾイルキノンジオキシム（バルノックＤＧＭ）は、架橋効率を高め、強度などを向上させるための架橋助剤である。その使用量は、（Ａ）エチレン−α−オレフィン−非共役ジエン系共重合ゴム１００重量部当たり、通常１〜５重量部、好ましくは、２〜３重量部である。
該使用量が過少な場合は架橋密度が低く加硫ゴム組成物の機械強度が不十分となり、一方該使用量が過多な場合は加硫成形時後の伸びの低下などの不都合を生じることがある。
【００２２】
本発明のゴム組成物に用いられる（Ｄ）有機過酸化物としては、ゴムの架橋に通常用いられる有機過酸化物が使用できる。
具体的には、１，１−ジ−ｔｅｒｔ−ブチルパーオキシ−３，３，５−トリメチルシクロヘキサン、ジ−ｔｅｒｔ−ブチルパーオキサイド、ｔｅｒｔ−ブチルクミルパーオキサイド、ジクミルパーオキサイド、２，５−ジメチル−２，５−ジ（ｔｅｒｔ−ブチルパーオキシ）ヘキサン）、２，５−ジメチル−２，５−ジ（ｔｅｒｔ−ブチルパーオキシ）ヘキシン、１，３ビス−（ｔｅｒｔ−ブチルパーオキシイソプロピル）ベンゼン、ｔｅｒｔ−ブチルパーオキシイソプロピルカーボネート、アセチルシクロヘキシルスルフォニルパーオキサイド、イソブチルパーオキサイド、ジイソプロピルパーオキシジカーボネート、ジアリルパーオキシジカーボネート、ジ−ｎ−プロピルパーオキシジカーボネート、ジ（２−エトキシエチル）パーオキシジカーボネート、ジ（メトキシイソプロピル）パーオキシジカーボネート、ジ（２−エチルヘキシル）パーオキシジカーボネート、
【００２３】
ｔｅｒｔ−ヘキシルパーオキシネオヘキサネート、ジ（３−メチル−３−メチロキシブチル）パーオキシジカーボネート、ｔｅｒｔ−ブチルパーオキシネオデカネート、ｔｅｒｔ−ヘキシルパーオキシネオデカネート、ｔｅｒｔ−ブチルパーオキシネオヘキサネート、２，４−ジクロロベンゾイルパーオキシド、ｔｅｒｔ−ヘキシルパーキシピバレート、ｔｅｒｔ−ブチルパーヘキシピバレート、３，３，５−トリメチルヘキサノイルパーオキサイド、オクタノイルパーオキサイド、デカノイルパーオキサイド、ラウロイルパーオキサイド、クミルパーオキシオクテート、アセチルパーオキサイド、ｔｅｒｔ−ブチルパーオキシ（２−エチルヘキサネート）、ベンゾイルパーオキサイド、ｔｅｒｔ−ブチルパーオキシイソイソブチレート、１，１−ビス（ｔｅｒｔ−ブチルパーオキシ）シクロヘキサン、
【００２４】
ｔｅｒｔ−ブチルパーオキシマレイックアシッド、ｔｅｒｔ−ブチルパーオキシラウレート、ｔｅｒｔ−ブチルパーオキシ−３，３，５−トリメチルヘキサネート、シクロヘキサノンパーオキサイド、ｔｅｒｔ−ブチルパーオキシアリルカーボネート、２，５−ジメチル−２，５−ジ（ベンゾイルパーオキシ）ヘキサン、２，２，−ビス（ｔｅｒｔ−ブチルパーオキシ）オクタン、ｔｅｒｔ−ブチルパーオキシアセテート、２，２−ビス（ｔｅｒｔ−ブチルパーオキシ）ブタン、ｔｅｒｔ−ブチルパーオキシベンゾエート、ｎ−ブチル−４，４−ビス（ｔｅｒｔ−ブチルパーオキシ）バレレート、ジ−ｔｅｒｔ−ブチルジパーオキシイソフタレート、メチルエチルケトンパーオキサイド、α，α’−ビス（ｔｅｒｔ−ブチルパーオキシ−ｍ−イソプロピル）ヘキサン、
【００２５】
ジイソプロピルベンゼンヒドロパーオキサイド、ｐ−メンタンヒドロパーオキサイド、１，１，３，３−テトラメチルブチルヒドロパーオキサイド、２，５，−ジメチルヘキサン−２，５−ジヒドロパーオキサイド、クメンヒドロパーオキサイド、ｔｅｒｔ−ブチルヒドロパーオキサイドなどを挙げることができる。
これらは１種単独でまたは２種以上を組み合わせて使用することができる。
【００２６】
（Ｄ）有機過酸化物の使用量は、（Ａ）共重合ゴム１００重量部当たり、１〜２０重量部が好ましく、より好ましくは２〜１５重量部であり、さらに好ましくは５〜１０重量部である。該使用量が過少な場合は架橋密度が低く加硫ゴムの機械強度が不十分となり、一方該使用量が過多な場合は加硫成形時の発泡、伸びの低下などの不都合を生じることがある。
【００２７】
本発明のゴム組成物には、加硫ゴムの強度および耐候性を高水準に維持するために、カーボンブラックを配合することができる。用いることができるカーボンブラックとしては、とくに制限はないが、ＳＡＦカーボンブラック、ＩＳＡＦカーボンブラック、ＨＡＦカーボンブラック、ＦＥＦカーボンブラック、ＧＰＦカーボンブラック、ＳＲＦカーボンブラック、ＦＴカーボンブラック、ＭＴカーボンブラック、アセチレンカーボンブラック、ケッチェンブラックなどを挙げることができる。
カーボンブラックの使用量は、（Ａ）共重合ゴム成分１００重量部当たり、通常１０〜２００重量部、好ましくは、４０〜１４０重量部である。
【００２８】
本発明のゴム組成物を加硫して加硫ゴムを得るに当たって、意図する加硫ゴムの用途、それに基づく性能に応じて、他のポリマー、例えばブチルゴム、ポリエチレンなどを混合してもよいし、ゴム用補強剤および充填剤、軟化剤、受酸剤などの配合物を添加してもよく、また上記（Ｄ）有機過酸化物の種類および量、さらには加硫物を製造する工程などが適宜選択される。
【００２９】
配合することができるゴム用補強剤および充填剤としては、例えば重質炭酸カルシウム、胡粉、軽微性炭酸カルシウム、極微細活性化炭酸カルシウム、特殊炭酸カルシウム、塩基性炭酸マグネシウム、炭酸マグネシウム、天然ケイ酸、合成無水ケイ酸、合成含水ケイ酸、合成ケイ酸カルシウム、合成ケイ酸マグネシウム、合成ケイ酸アルミニウム、水酸化アルミニウム、水酸化マグネシウム、酸化マグネシウム、カオリンクレー、焼成クレー、パイロフライトクレー、カオリン、シラン処理クレー、セリサイト、タルク、微粉タルク、ケイ酸カルシウム（ウォラスナイト、ゾーノトナイト、花弁状ケイ酸カルシウム）、珪藻土、ケイ酸アルミニウム、無水ケイ酸、マイカ、ケイ酸マグネシウム（アスベスト、ＰＦＭ（ＰｒｏｃｅｓｓｅｄＭｉｎｅｒａｌ Ｆｉｂｅｒ）、セピオライト）、チタン酸カリウム、エレスタダイト、石膏繊維、ガラスバルン、シリカバルン、フライアシュバルン、シラスバルン、カーボン系バルン、フェノール樹脂、尿素樹脂、スチレン系樹脂、サラン樹脂などの有機系バルン、アルミナ、硫酸バリウム、硫酸アルミニウム、硫酸カルシウム、二硫化モリブデン、グラファイト、ガラス繊維（チョップドストランド、ローピング、ミルドガラス繊維、ガラスフレーク）、カットファイバー、ロックファイバー、ミクロファイバー、炭酸繊維、芳香族ポリアミド繊維、チタン酸カリウム繊維、タッキファイアー、エボナイト粉末、木粉、セラミック、ゴム粉末、再生ゴム、チタン酸カリウム繊維、ペンガラ、シアニングリーンなどを挙げることができる。これらは１種単独でまたは２種以上を組み合わせて使用することができる。
【００３０】
これらのゴム補強剤および充填剤の配合量は、（Ａ）エチレン−α−オレフィン−非共役ジエン系共重合ゴム１００重量部に対して、通常、１０〜２００重量部、好ましくは１０〜１００重量部である。
【００３１】
配合することができる軟化剤としては、具体的にパラフィン系プロセスオイル、ナフテン系プロセスオイル、潤滑油、パラフィン類、流動パラフィン、シリコーンオイル、液状ポリブテンなどの合成高分子系軟化剤やフタル酸、アジピン酸、セバシン酸などのエステル系可塑剤類を挙げることができる。このような軟化剤のなかでもパラフィン系プロセスオイル、流動パラフィン類などが好ましい。
軟化剤の使用量は、（Ａ）エチレン−α−オレフィン−非共役ジエン系共重合ゴム１００重量部に対して、通常５〜１００重量部、好ましくは２０〜６０重量部である。
【００３２】
また、配合することができる老化防止剤としては、通常のゴム老化防止剤を使用することができ、特にノクラック７２２４などのキノリン系のものが好ましい。
【００３３】
本発明のゴム組成物は、（Ａ）〜（Ｄ）成分および所望により配合されるその他の成分を、公知の混練機、押出機などの混練装置を用いて混練することにより調製することができる。これらの成分の配合方法、配合順序は、特に限定されないが、例えば、バンバリーミキサー、ニーダーなどを用いて、ゴム成分、充填剤、軟化剤などを混練したのち、ロールなどを用いて有機過酸化物および架橋助剤などを加える方法が挙げられる。
【００３４】
次に、通常の加硫ゴムを製造する手法で、例えば本発明のゴム組成物を金型内で加熱して加硫を行う方法、あるいは押出成形機を用いて任意の形状に成形したのち加硫槽内で加熱して加硫を行う方法により、所望形状の加硫ゴムを製造することができる。
【００３５】
【実施例】
以下、実施例を挙げて本発明をさらに詳細に説明するが、本発明はこれらに限定されるものではない。実施例、比較例中の部および％は、特に断らない限り、重量基準である。実施例、比較例の物性の評価方法は、以下の通りである。
（１）引張り強度、伸び、硬さ試験
プレス機で１７０℃×１５分間加硫して得られた加硫シートを、ＪＩＳ  Ｋ６３０１に従って測定した。
（２）熱老化試験
プレス機で１７０℃×１５分間加硫して得られた加硫シートを、ＪＩＳ  Ｋ６３０１に従って、ギャーオーブン中、１６０℃の温度で４００時間放置し、その後、上記（１）の物性の変化を測定した。
（３）圧縮永久歪
プレス機で１７０℃×１５分間加硫して得られた加硫物をＪＩＳ  Ｋ６３０１に従って１２０℃×２２時間×２５％圧縮し、圧縮永久歪を測定した。
（実施例１〜７、比較例１〜６）
表１および２に示された配合処方にしたがって、ゴム組成物を調製した。ゴム組成物の調製は、１．７リットルのバンバリーミキサーにより、有機過酸化物および架橋助剤以外のゴム成分、充填剤、軟化剤などを混練りし、その後、ロールにより有機過酸化物と架橋助剤を添加し、混練りすることにより行った。得られたゴム組成物の加硫ゴムについて、上記方法により評価を行い、結果を表３および４に示した。
【００３６】
【表１】
0003840787.tif 000006
【００３７】
【表２】
0003840787.tif 000007
【００３８】
表１および表２に記載された各資材は、以下の通りである。
（１）ＥＰＤＭ：エチレン−プロピレン−エチリデンノルボルネン共重合ゴム(ＪＳＲ社製、ムーニー粘度(ＭＬ1+4,100℃)９０、エチレン/プロピレン(モル比)=７８/２２, ヨウ素価１５)
（２）ＥＰＭ：エチレン−プロピレン共重合ゴム(ＪＳＲ社製、ムーニー粘度(ＭＬ1+4,100℃)４０、エチレン/プロピレン(モル比)=６１/３９)
（３）ＩＩＲ０６５：ブチルゴム(ＪＳＲ社製、商品名 Ｂｕｔｙｌ０６５)
（４）ノバテックＬＤ ＹＦ３０：低密度ポリエチレン(日本ポリケム社製)
（５）シースト１１６：カーボンブラック(東海カーボン社  ＤＢＰ吸油量=１.３５ｍｌ/ｇ)
（６）炭酸カルシウム-：(白石カルシウム社製  白艶華ｃｃ)
（７）ダイアナプロセスPW-３８０：プロセスオイル(出光石油化学社製)
（８）亜鉛華１号 ：(堺化学社製)
（９）ステアリン酸：(花王社)
（１０）ストラクトールＷＢ２１２：加工助剤(Ｓｃｈｉｌｌ＆ｓｅｉｌａｃｈｅｒ社)
【００３９】
（１１）アデカスタブＣＤＡ−６：前記式（１）の金属不活性剤(旭電化工業社製)
（１２）アデカスタブＬＡ−６２：前記式（３）のヒンダードアミン系光安定剤(旭電化工業社製)
（１３）アデカスタブＬＡ−５７：前記式（４）のヒンダードアミン系光安定剤(旭電化工業社製)
（１４）サノール２６２６：前記式（２）のヒンダードアミン系光安定剤(三共社製)
（１５）イルガノックスＭＤ１０２４：ヒドラジン系の老化防止剤(チバガイギー社製)
（１６）ノクラック２２４：キノリン系老化防止剤(大内新興化学社製)
（１７）ノクラックＭＢ：イミダゾール系老化防止剤(大内新興化学社製)
（１８）パーカドックス１４/４０：１,３-ビス(ｔ-ブチルパーオキシ)ベンゼン(化薬ヌーリー社製)
（１９）バルノックＤＧＭ：ｐ，ｐ’−ジベンゾイルキノンジオキシム(大内新興化学社製)
【００４０】
【表３】
0003840787.tif 000008
【００４１】
【表４】
0003840787.tif 000009
【００４２】
表３および４に示された結果から、以下のことが明らかである。
（イ）本発明の範囲にある各実施例の加硫ゴムは、いずれも良好な耐熱性（耐熱老化性）、圧縮永久歪、機械強度、外観（ブルームが生じないこと）を示している。
（ロ）一方、本発明で特定されている（Ｂ）成分以外のものを用いた比較例１〜４は、上記特性のいずれかに劣っている。また、比較例５は非共役ジエン成分を含有しないエチレン−プロピレン共重合ゴムを用いた例であり、耐熱性に優れた効果を示す（Ｂ）成分を添加しても、耐熱性および機械強度に良いものが得られない。比較例６は架橋助剤としてイオウを用いた例であり、（Ｂ）成分を添加しても耐熱性に劣り、架橋助剤が異なると耐熱性に劣ることを示している。
【００４３】
【発明の効果】
本発明のゴム組成物は、エチレン−α−オレフィン系共重合体ゴムを主成分とするゴム組成物を有機過酸化物により加硫して得られる加硫ゴムが圧縮永久歪および機械強度に優れるという長所が生かされており、しかも耐熱性に優れる加硫ゴムを与える。また、該加硫ゴムは、ブルームが発生しないなど、外観にも優れている。
従って、本発明のゴム組成物は、自動車の水系ホース、窓枠、ドアーシール、トランクシール、ソリッドゴムなどの押し出しゴム製品、グラスランチャンネル、その他各種のウェザーストリップ類、建材ガスケット類、防水シート、ルーフィング、電線などＥＰＤＭの押し出し成形で製造されているゴム製品の製造に用いることができ、さらに他の成形方法で成形されている窓枠、各種ブーツ、キャップ、カップ、防振ゴム、ロールなど、ＥＰＤＭや他のゴムが使用されているあらゆるゴム製品を製造するのに用いることができる。